(57)【特許請求の範囲】
【請求項１】
キャッチャー剤として尿素を含有する木質板の表面に化粧単板を有する木質化粧板において、前記木質板は、さらに弱酸性のキレート剤を含有することを特徴とする木質化粧板。
【請求項２】
前記弱酸性のキレート剤は、エチレンジアミン四酢酸二水素二ナトリウムであることを特徴とする請求項１に記載の木質化粧板。
【請求項３】
前記木質板は、植物系パーティクルまたは植物繊維で構成される板状部材であり、前記植物系パーティクル間または前記植物繊維間に前記弱酸性のキレート剤を含有することを特徴とする請求項１または２に記載の木質化粧板。
【請求項４】
前記木質板における前記弱酸性のキレート剤の含有量は、前記木質板の表裏面の間の中心部分よりも前記化粧単板に近い側の部分において多いことを特徴とする請求項１から３のいずれか一項に記載の木質化粧板。
【請求項５】
前記化粧単板は、オーク、ナラ、クルミ、およびウォールナットから選ばれるいずれかの木材の単板であることを特徴とする請求項１から４のいずれか一項に記載の木質化粧板。
【請求項６】
キャッチャー剤として尿素を含有する木質板の構成成分に弱酸性のキレート剤を配合した混合物を熱圧成形して木質板を形成し、次いで、その表面に化粧単板を貼着して木質化粧板を製造することを特徴とする木質化粧板の製造方法。
【請求項７】
前記弱酸性のキレート剤は、エチレンジアミン四酢酸二水素二ナトリウムであることを特徴とする請求項６に記載の木質化粧板の製造方法。
【請求項８】
前記弱酸性のキレート剤を水溶液の形態で配合することを特徴とする請求項６または７に記載の木質化粧板の製造方法。
【発明の詳細な説明】
【技術分野】
【０００１】
本発明は、床、壁、扉等の住宅用建材等に用いられる木質化粧板とその製造方法に関し、さらに詳しくは、窒素化合物を含有する木質板の表面に化粧単板を貼着した木質化粧板とその製造方法に関する。
【背景技術】
【０００２】
従来、床、壁、扉等の住宅用建材の基材として、合板の他にパーティクルボード、ＭＤＦ（中密度繊維板）等の木質板が一般に広く用いられている。
【０００３】
パーティクルボード、ＭＤＦ等の木質板は、木質エレメントと接着剤とを混合してマット状にフォーミングした後、熱圧成形して製造される。接着剤としては、ユリア樹脂接着剤、メラミン樹脂接着剤、フェノール樹脂接着剤等のホルムアルデヒドで硬化させるタイプが用いられている。
【０００４】
そして木質板の表面に化粧単板を貼着することで住宅用建材等に用いられる木質化粧板が製造される。
【０００５】
近年では、室内環境の問題が顕在化し、特に上記の接着剤から放散される未反応のホルムアルデヒドの放散量を抑制することが求められている。そのため木質板中にホルムアルデヒドのキャッチャー剤として尿素を含有させることが多い（特許文献１〜３参照）。尿素は安価で、かつホルムアルデヒドとの反応が緩やかなため、木質板の接着強度が低下しにくいという利点がある。
【０００６】
キャッチャー剤としては、尿素以外にコハク酸ジヒドラジドやアジピン酸ジヒドラジド等のヒドラジン系のキャッチャー剤が用いられる場合もある。しかしながら、これらは高価で、しかもホルムアルデヒドとの反応性が高いため、接着剤の硬化剤として働くホルムアルデヒドと先に反応してしまい、木質板の接着強度の低下が起こる。そのため、木質板中にキャッチャー剤を内添する方式ではほとんど用いられていない。
【０００７】
従って多くの木質化粧板においては、木質板中にキャッチャー剤の尿素が残存している。
【先行技術文献】
【特許文献】
【０００８】
【特許文献１】特開２００１−７９８０６号公報
【特許文献２】特開２００１−１６４２３５号公報
【特許文献３】特開２００５−１７９４７４号公報
【発明の概要】
【発明が解決しようとする課題】
【０００９】
しかしながら、木質板中にキャッチャー剤の尿素が残存していると、木質化粧板が高温多湿な環境に曝された場合に尿素の加水分解が起こり、アンモニアが発生する。高温多湿な環境ではカビや細菌といった微生物も繁殖しやすく、これらの微生物が尿素を分解するため、発生するアンモニア量は加速度的に増加する。そして発生したアンモニアは塩基性であるため、木質化粧板表面の化粧単板と接触すると化粧単板中のタンニン成分と反応して黒く変色する。
【００１０】
さらにパーティクルボードやＭＤＦは合板に比べると木質エレメントが小さいため接着剤量が多い。従ってキャッチャー剤としての尿素の量も多くなる。また、合板の場合は積層した単板間に接着剤が塗布されるため、表面の化粧単板の下にある合板フェイス層が緩衝層となって化粧単板の変色を緩和すると考えられるが、パーティクルボードやＭＤＦはこのような緩衝層が存在しないため化粧単板の変色が発生しやすくなる。
【００１１】
特に、化粧単板がタンニン成分を多く含む木材である場合には、このような変色は顕著となる。また、キャッチャー剤としての尿素を含まない場合であっても、木質板に接着剤としてユリア樹脂を用いたり、ワックス成分として脂肪酸アミドを用いた場合や、木質板にタンパク質を含む場合は、これらの窒素化合物が、微生物によって分解されてアンモニアが発生し、同様に黒く変色する場合がある。
【００１２】
本発明は、以上のとおりの事情に鑑みてなされたものであり、木質板に含有する窒素化合物の分解により発生するアンモニアに起因する化粧単板の変色を抑制することができる木質化粧板とその製造方法を提供することを課題としている。
【課題を解決するための手段】
【００１３】
上記の課題を解決するために、本発明の木質化粧板は、窒素化合物を含有する木質板の表面に化粧単板を有する木質化粧板において、木質板は、さらに弱酸性のキレート剤および抗菌剤から選ばれる少なくとも１種を含有することを特徴とする。
【００１４】
この木質化粧板においては、弱酸性のキレート剤が、エチレンジアミン四酢酸二水素二ナトリウムであることが好ましい。
【００１５】
この木質化粧板においては、窒素化合物が、キャッチャー剤としての尿素であることが好ましい。
【００１６】
この木質化粧板においては、木質板が、植物系パーティクルまたは植物繊維で構成される板状部材であり、植物系パーティクル間または植物繊維間に弱酸性のキレート剤または抗菌剤を有することが好ましい。
【００１７】
また、この木質化粧板においては、木質板における弱酸性のキレート剤または抗菌剤の含有量は、木質板の表裏面の間の中心部分よりも化粧単板に近い側の部分において多いことが好ましい
【００１８】
さらにまた、この木質化粧板においては、化粧単板は、オーク、ナラ、クルミ、およびウォールナットから選ばれるいずれかの木材の単板であることが好ましい。
【００１９】
本発明の木質化粧板の製造方法においては、窒素化合物を含有する木質板の構成成分に弱酸性のキレート剤および抗菌剤から選ばれる少なくとも１種を配合した混合物を熱圧成形して木質板を形成し、次いで、その表面に化粧単板を貼着して木質化粧板を製造することを特徴とする。
【００２０】
この木質化粧板の製造方法においては、弱酸性のキレート剤が、エチレンジアミン四酢酸二水素二ナトリウムであることが好ましい。
【００２１】
また、この木質化粧板の製造方法においては、弱酸性のキレート剤または抗菌剤を水溶液の形態で配合することが好ましい。
【発明の効果】
【００２２】
本発明の木質化粧板によれば、木質板に含有する窒素化合物の分解により発生するアンモニアに起因する化粧単板の変色を抑制することができる。また本発明の木質化粧板の製造方法によれば、木質板に含有する窒素化合物の分解により発生するアンモニアに起因する化粧単板の変色を抑制可能な木質化粧板を製造することができる。
【図面の簡単な説明】
【００２３】
【図１】実施例１の木質化粧板の縦断面図である。
【発明を実施するための形態】
【００２４】
以下に、本発明を詳細に説明する。
【００２５】
本発明の木質化粧板は、その分解によりアンモニアを発生する窒素化合物を木質板に含有し、さらに弱酸性のキレート剤および抗菌剤から選ばれる少なくとも１種を含有する。そして木質板の表面に化粧単板を有する。
【００２６】
弱酸性のキレート剤および抗菌剤から選ばれる少なくとも１種を含有することで、窒素化合物の分解によりアンモニアを発生するカビや細菌といった微生物の繁殖を抑制することができる。従ってアンモニアによる化粧単板の変色を抑制することができる。
【００２７】
キレート剤はカビや細菌といった微生物の生育に必要な金属イオンを奪う作用があり、抗菌剤もこれらの微生物の繁殖を抑制する。
【００２８】
本発明の木質化粧板においては、キレート剤として弱酸性のものを用いることが必要である。キレート剤として強酸性のものを用いた場合、木質板の製造において、その製造に使用される接着剤の硬化が著しく促進されることがあるなど製造面で問題となる場合がある。またキレート剤が酸性であればアンモニアを中和することができるが、キレート剤として塩基性のものを用いた場合、化粧単板がその塩基により変色する場合がある。
【００２９】
化粧単板の変色は、化粧単板に含有されるタンニン成分と木質板から発生するアンモニアとによりアルカリ汚染が生じることが原因であると考えられる。そのため、化粧単板がオーク、ナラ、クルミ、ウォールナット等のタンニン成分を多く含有する木材の単板である場合には木質板に含有された弱酸性のキレート剤や抗菌剤による変色抑制はより顕著となる。
【００３０】
本発明において木質板としては、例えば、植物系パーティクル（小片）や植物繊維を主成分とし、接着剤を用いて一定の面積と厚みに板状に熱圧成形された部材を用いることができる。
【００３１】
主成分である植物系パーティクルで構成される木質板としては、例えば、パーティクルボードを用いることができる。
【００３２】
パーティクルボードは、植物系パーティクルとして、例えば、マツ、スギ、ヒノキ等の針葉樹、またはラワン、カポール、ポプラ等の広葉樹、ケナフの芯部等を原料として微小片（木粉状のチップ）や粗大片（木片状のチップ）としたものを用いることができる。
【００３３】
パーティクルボードとしては、単層ボード、３層ボード、多層ボードを挙げることができる。これらのうち３層ボードは、植物系パーティクルとして粗大片を含有する芯層と、その両面に、植物系パーティクルとして微小片を含有する表層とを備えた、３層構造を有する。このような構成にすることで、表層は緻密になり、芯層は粗になる。そのため表面の平滑性を高めることができ、さらに全体の密度を低くし、かつ曲げ強さを高めることができる。
【００３４】
パーティクルボードは、例えば、従来公知の方法により製造することができる。例えば、製造ラインによるパーティクルボードの製造は、原料の小片化、小片乾燥、接着剤等の添加、マット成形（フォーミング）、熱圧成形、仕上げ工程を経て行われる。
【００３５】
原料の小片化は、例えば、原料が丸太の場合はドラムフレーカー、原料が廃材チップの場合はリングフレーカー等を用いることができる。３層ボードの場合、芯層の粗大片は、例えば厚み０．５ｍｍ前後、長さ１０〜２０ｍｍとされる。表層の微小片はさらに細かく粉砕される。
【００３６】
小片乾燥は、熱圧成形時におけるパンクを抑制するために必要な工程である。
【００３７】
また、主成分である植物繊維で構成される木質板としては、例えば、ＭＤＦ等のファイバーボードを用いることができる。
【００３８】
ＭＤＦ等のファイバーボードは、ファイバーを原料とし緻密であるため、曲げ強さ、剥離強さ等を高めることができる。
【００３９】
ファイバーボードは、植物繊維として、マツ、スギ、ヒノキ等の針葉樹、またはラワン、カポール、ポプラ等の広葉樹を高温、高圧で分解して得られるウッドファイバーを加熱および加圧しながら加工したものを用いることができる。
【００４０】
ファイバーボードは、従来公知の方法により製造することができる。例えば、ＭＤＦの製造ラインによるＭＤＦの製造は、チップヤードからの集荷、チップ洗浄、チップのスチーミング、リファイナーによる繊維化、接着剤等の添加、熱風等によるファイバー乾燥、マット成形（フォーミング）、熱圧成形、仕上げ工程を経て行われる。これらの工程においてチップやファイバーは、例えば空気により圧送される。
【００４１】
パーティクルボードやファイバーボード等の木質板に用いられる接着剤としては、パーティクルボードやファイバーボード等の木質板の種類に応じた合成樹脂接着剤を用いることができる。例えば、アンモニアを発生する窒素化合物であるユリア樹脂接着剤、メラミン樹脂接着剤、ユリア・メラミン共縮合樹脂接着剤や、フェノール樹脂接着剤等を用いることができる。ＭＤＩ（ジフェニルメタンジイソシアネート）、ＴＤＩ(トリレンジイソシアネート)、ＭＤＩプレポリマー、ＴＤＩプレポリマー等のイソシアネート樹脂接着剤を用いることもできる。これらは２種以上を混合して用いることもできる。また、合成樹脂接着剤の種類に応じた硬化触媒を併用することもできる。例えば、ユリア樹脂接着剤、メラミン樹脂接着剤、ユリア・メラミン共縮合樹脂接着剤の硬化触媒の具体例として、硫酸アンモニウムや塩化アンモニウム等が挙げられる。
【００４２】
フォーミングのためのマットに用いられるマット用混合物は、植物系のパーティクルまたは植物繊維と接着剤とを混合して調製される。このマット用混合物には、キャッチャー剤としての尿素が尿素水等として配合されることが好ましい。
【００４３】
キャッチャー剤としての尿素は、製造された木質板から発生するホルムアルデヒドを効果的に捕捉し、無害化することができる。
【００４４】
また、マット用混合物には、弱酸性のキレート剤や抗菌剤が配合される。本発明において「弱酸性」とは、水溶液のｐＨが３〜６．５、好ましくは４〜５の範囲にあることを意味する。
【００４５】
弱酸性のキレート剤としては、例えば、エチレンジアミン四酢酸二水素二ナトリウム（ＥＤＴＡ・２Ｎａ）、ニトリロ三酢酸二ナトリウム（ＮＴＡ・Ｈ・２Ｎａ）、ヒドロキシエチリデンジホスホン酸二ナトリウム（ＨＥＤＰ・２Ｎａ）等を用いることができる。
【００４６】
中でも、エチレンジアミン四酢酸二水素二ナトリウムが好ましい。エチレンジアミン四酢酸二水素二ナトリウムは水に可溶で水溶液は弱酸性を示し、変色抑制作用も良好である。また、一般に木質板の接着剤に使用されるユリア樹脂接着剤、メラミン樹脂接着剤、ユリア・メラミン共縮合樹脂接着剤の硬化触媒としての硫酸アンモニウムや塩化アンモニウムともｐＨが近く、これら接着剤のポットライフを維持できるので好ましい。
【００４７】
抗菌剤としては、無機系および有機系の抗菌剤を用いることができる。無機系の抗菌剤は、銀、亜鉛、銅等の金属イオンを抗菌成分としてゼオライト等の無機物担体に担持させたものである。金属イオンの種類に応じて、銀系、亜鉛系、銀−亜鉛系、銅系等の抗菌剤と称される。
【００４８】
有機系の抗菌剤は、有機化合物を有効成分とする抗菌剤である。有機化合物としては、例えば、トリアジン誘導体、１，２-ベンズイソチアゾリン-３-オンや２-メチル-４，５-トリメチレン-４-イソチアゾリン-３-オン、その類縁化合物としてのジチオ-２，２-ビス（ベンズメチルアミド）、テトラメチルチウラムジスルフィド、ジメチルフェニルスルファミド等を挙げることができる。有機化合物の種類に応じて、トリアジン系、イミダゾール・チアゾール系、ジスルフィド系、スルファミド系（例えばジメチルフェニルスルファミド系）等の抗菌剤と称される。
【００４９】
弱酸性のキレート剤または抗菌剤の配合量（両者を併用する場合にはそれらの合計量）は、木質板を構成する植物系パーティクルおよび植物繊維全量に対して、固形分換算で０．０１〜２質量％が好ましい。特に弱酸性のキレート剤の配合量が０．０５〜１質量％、抗菌剤の配合量が０．０１〜０．１質量％であることが好ましい。弱酸性のキレート剤または抗菌剤の配合量を０．０１質量％以上とすることにより、化粧単板の変色をより効果的に抑制することができる。配合量を２質量％以下とすることにより、木質板の接着性に与える影響をより小さくすることができ、曲げ強度や剥離強度の低下を抑えることができる。
【００５０】
また、マット用混合物は、本発明の効果を損なわない範囲内において、脂肪酸アミド等のワックスをはじめ他の添加剤を配合することができる。
【００５１】
マット用混合物は、例えば、上記の各成分を配合してブレンダーの中で攪拌混合することにより調製することができる。
【００５２】
尿素のマット用混合物への配合は、ブレンダーの中で植物系パーティクルや植物繊維を攪拌しながら接着剤とともに尿素水を噴霧することによって配合することができる。その他、熱圧成形後の木質板に尿素の希釈液を含浸させる方法等により木質板に含有させることもできる。
【００５３】
弱酸性のキレート剤または抗菌剤については、粉末状のものまたはペースト状にしたものをブレンダーの中でその他の成分とともに攪拌混合してマット用混合物に配合することができるが、水溶液の形態で添加して配合することもできる。例えば、ブレンダーの中で植物系パーティクルや植物繊維を攪拌しながら、接着剤と、尿素水と、弱酸性のキレート剤や抗菌剤の水溶液とを噴霧することによって配合することができる。
【００５４】
このように弱酸性のキレート剤や抗菌剤を水溶液の形態で添加することにより、植物系パーティクルと植物系パーティクルとの間または植物繊維と植物繊維との間にその水溶液がより効果的に供給される。熱圧成形後の木質板においては、植物系パーティクルと植物系パーティクルとの間または植物繊維と植物繊維との間に弱酸性のキレート剤や抗菌剤がより均一に存在することになる。弱酸性のキレート剤や抗菌剤の水溶液の添加量が少なくても植物系パーティクル間や植物繊維間にその水溶液が効率よく供給され、木質板全体により均一に弱酸性のキレート剤や抗菌剤を含有させることができる。
【００５５】
このように水溶液の形態で添加することにより、弱酸性のキレート剤や抗菌剤が木質板全体に均一な状態で含有することになり、弱酸性のキレート剤や抗菌剤による変色抑制の効果を向上させることができる。また、水溶液の形態とすることにより、粉末状のものやペースト状のものよりも連続計量がしやすくなるという製造面での利点もある。
【００５６】
パーティクルボードの製造における接着剤の配合量は、特に限定されないが、例えば３層ボードの場合、乾燥状態の植物系のパーティクル１００質量部に対して表層１０〜１５質量部、内層５〜１０質量部とすることができる。
【００５７】
ＭＤＦ等のファイバーボードの製造における接着剤の配合量は、特に限定されないが、例えば、ＭＤＦの場合では、平面引張強度、曲げ強度、耐水性等を考慮して、乾燥状態の植物繊維１００質量部に対して５〜２５質量部とすることができる。
【００５８】
マット用混合物を調製した後、マットを形成する工程は、例えば、パーティクルボードやＭＤＦの製造において行われているフォーミングにより行うことができる。
【００５９】
例えば、パーティクルボードの３層ボードの場合は、表層形成用のマット用混合物を成形ベルトに堆積させ、次に芯層形成用のマット用混合物をその上に堆積させ、その後表層形成用のマット用混合物をその上に堆積させることでマットを得ることができる。
【００６０】
このパーティクルボードの３層ボードにおいて、その表面に化粧単板の貼着が予定されている側の表層形成用のマット用混合物における弱酸性のキレート剤または抗菌剤の配合量を、芯層形成用のマット用混合物における配合量よりも多くすることが好ましい。こうして製造される木質化粧板では、パーティクルボードにおける弱酸性のキレート剤または抗菌剤の含有量がパーティクルボードの表裏面の間の中心部分（芯層）よりも化粧単板に近い側の部分（表層）において多くなる。このため、このようなパーティクルボードを有する木質化粧板では、弱酸性のキレート剤や抗菌剤による変色抑制の効果をより効率的に発揮することができる。
【００６１】
また、弱酸性のキレート剤や抗菌剤を水溶液の形態で芯層形成用のマット用混合物に配合する場合、化粧単板に近い側の表層形成用のマット用混合物よりもその配合量を少なくすることができる。これによって、水溶液の水分に起因する熱圧成形時におけるパンクの発生を抑えることができる。
【００６２】
以上の形態はパーティクルボードの３層ボードを有する木質化粧板に限定されるものではない。パーティクルボードの単層ボードや多層ボード、ファイバーボード等の木質板において、その弱酸性のキレート剤または抗菌剤の含有量が、木質板の表裏面の間の中心部分よりも化粧単板の貼着が予定されている側の部分において多くなるようにしてもよい。このような木質板を有する木質化粧板では、弱酸性のキレート剤や抗菌剤による変色抑制の効果をより効率的に発揮することができる。
【００６３】
こうして得られるケーキ状のマットは、室温等において予備圧縮することが好ましい。成形台やスチールベルト等への堆積前または堆積後に予め目的とする木質板の形状を考慮して予備圧縮し、その後に熱圧成形することで、木質板の品質を安定させることができる。
【００６４】
このようにしてマットを形成した後、板状に熱圧成形する。このときの熱圧条件（含水率、温度、圧締圧、時間等）は木質板の特性、例えば表面状態、曲げ強さ、接着剤、ホルムアルデヒド放出量等を決める要因となり得る。
【００６５】
熱圧成形時の熱盤またはスチールベルトの表面温度と圧力は、接着剤の種類等によるが、パーティクルボードの場合では、例えば表面温度１８０〜２２０℃、圧力３〜５ＭＰａとすることができる。
【００６６】
熱圧成形のプレス方式は、スチールベルトを用いる連続プレスや、バッチ式の多段プレス、一段プレス等の平面プレス等を挙げることができる。中でも、生産性を考慮すると、連続プレスが好ましい。
【００６７】
その後、パーティクルボードの場合にはトリミング、サンダーによる表面仕上げ等の仕上げ工程を経て素地のパーティクルボードを製造することができる。
【００６８】
ファイバーボードの場合には、熱圧成形後のボードを一旦積載して養生した後、仕上げ工程として、サンダーによる表面仕上げを行い、さらに所望の寸法にカットして素地のＭＤＦ等を製造することができる。
【００６９】
このようにして製造された木質板の表面には、化粧単板が貼着される。化粧単板の貼着には、例えば化粧単板の貼着に従来用いられている接着剤を用いることができる。具体的には、例えば、酢酸ビニル系接着剤、ラテックス系接着剤、尿素樹脂系接着剤等を用いることができる。
【００７０】
化粧単板は、例えば、オーク、ナラ、クルミ、ウォールナット、ビーチ、バーチ等の単板を用いることができる。化粧単板の変色は、化粧単板に含有されるタンニン成分と木質板から発生するアンモニアとによりアルカリ汚染が生じることが原因であると考えられる。そのため、化粧単板がオーク、ナラ、クルミ、ウォールナットのようなタンニン成分を多く含有する木材の単板である場合には木質板に含有された弱酸性のキレート剤や抗菌剤による変色抑制はより顕著となる。
【００７１】
化粧単板の表面には目地加工を施すことができる。また、木質板の化粧単板とは反対側の裏面には、吸水や吸湿の抑制のために防湿シートを貼着してもよい。
【００７２】
木質板の表面に化粧単板を貼着した後、化粧単板の表面に、意匠性を向上させるために着色剤を塗装して木地着色を施すことができる。着色剤としては、例えば、木質材料系の着色ステイン塗料を用いることができる。また、ウレタン樹脂塗料、アクリル樹脂塗料、アミノアルキッド樹脂塗料、ポリエステル樹脂塗料等を用いることもできる。作業環境における安全面や大気汚染に関する影響等を考慮すると、水性の着色塗料を用いることが好ましい。
【００７３】
着色剤の塗装は、ロール塗装機により行うことができる。ロール塗装機としては、木質板の表面の化粧単板に塗料状の着色剤を塗装するスポンジロールと、化粧単板の表面の余剰の着色剤を掻き取るリバースロールと、木質板の下面を支持する支持ロールとを備えるものを用いることができる。
【００７４】
スポンジロールとしては、合成樹脂を発泡させたもの、例えば、ポリエチレン発泡体、ポリウレタン発泡体等をロールとしたものを用いることができる。
【００７５】
リバースロールとしては、例えば、金属、ウレタンゴム、ブチルゴム、エチレンプロピレンゴム等をロールとしたものを用いることができる。
【００７６】
ロール塗装機に木質板を搬送し、支持ロールにより木質板の下面を支持しながら上流側において化粧単板の表面に搬送方向に回転するスポンジロールから着色剤を供給して塗布する。着色剤は塗料タンクからスポンジロールに供給され、着色剤は木質板表面の化粧単板の表面全体にローラーコートされる。
【００７７】
そして連続的に下流側において、着色剤がローラーコートされた化粧単板の表面に搬送方向とは逆側に回転するリバースロールを押し当てて余剰の着色剤を掻き取ることにより均一に着色剤を塗装する。余剰の着色剤は回収タンクに回収される。これにより、着色剤が凹溝や導管等に充填され、凹溝や導管等が着色される。
【００７８】
化粧単板の表面にロール塗装機により着色剤を塗装した後、溶媒を飛散させて乾燥する。乾燥は、例えば、ジエットドライヤー等を用いて行うことができ、例えば乾燥温度８０〜１５０℃、乾燥時間３０秒〜３分の条件で乾燥することができる。
【００７９】
その後、この木地着色を施した化粧単板には、化粧単板の表面保護や仕上がり等を考慮して表面全体にクリア塗料を塗装することができる。
【００８０】
クリア塗料による塗装は、例えば下塗り、中塗り、上塗り等の複数回の塗装により行うこともでき、これらの塗装の前後において適宜に研磨（サンディング）を行うことができる。
【００８１】
下塗りおよび中塗りには、例えば、常温硬化型のウレタン樹脂塗料、あるいは加熱硬化型のメラミン樹脂塗料、尿素・メラミン樹脂塗料、ポリエステル樹脂塗料、アクリル樹脂塗料、あるいは紫外線硬化型のウレタン樹脂塗料、ポリエステル変性アクリル樹脂塗料等を用いることができる。
【００８２】
上塗りには、例えば、アクリル樹脂塗料、アミノアルキド樹脂塗料、ビニル樹脂塗料、エポキシ樹脂塗料、ポリウレタン樹脂塗料等を用いることができる。
【００８３】
着色剤およびクリア塗料の塗装により、化粧単板の持つ自然の色合いを生かした表現ができ、木の自然な雰囲気を演出することもできる。
【００８４】
以上の実施形態では、キャッチャー剤としての尿素を木質板に含有している木質化粧板について弱酸性のキレート剤や抗菌剤による化粧単板の変色抑制の効果を説明したがこれに限定されるものではない。木質板の接着剤としてユリア樹脂を用いたりワックス成分として脂肪酸アミドを用いたりした場合や木質板にタンパク質を含む場合など木質板に尿素以外の他の窒素化合物を含む木質化粧板についても、化粧単板の変色抑制の効果を発揮することができる。
【００８５】
本発明の木質化粧板は、弱酸性のキレート剤および抗菌剤から選ばれる少なくとも１種を木質板に含有していることから、キャッチャー剤として木質板に含有する尿素や他の窒素化合物の分解により発生するアンモニアによる化粧単板の変色を抑制することができる。従って、床、壁、扉等の住宅用建材に好適に用いることができる。
【実施例】
【００８６】
以下に、実施例により本発明をさらに詳しく説明するが、本発明はこれらの実施例に何ら限定されるものではない。
【００８７】
＜実施例１＞
植物系パーティクルとして微小片、接着剤としてＭＤＩとメラミン樹脂、耐水剤としてワックスエマルジョン、ホルムアルデヒドのキャッチャー剤として尿素、キレート剤として粉末状のＮＴＡ・Ｈ・２Ｎａを配合した。これらを十分に攪拌混合して表層形成用混合物を調製した。なお、ＮＴＡ・Ｈ・２Ｎａの配合量は、微小片に対して、０．５質量％である。
【００８８】
一方、植物系パーティクルとして粗大片、接着剤としてＭＤＩとメラミン樹脂、耐水剤としてワックスエマルジョン、ホルムアルデヒドのキャッチャー剤として尿素、キレート剤として粉末状のＮＴＡ・Ｈ・２Ｎａを配合した。これらを十分に攪拌混合して芯層形成用混合物を調製した。なお、ＮＴＡ・Ｈ・２Ｎａの配合量は、粗大片に対して、０．５質量％である。
【００８９】
表層形成用混合物をベルトに堆積させ、次に芯層形成用混合物をその上に堆積させ、表層形成用混合物をさらにその上に堆積させることで３層のマットを得た。
【００９０】
このマットを予備圧縮した後、１８０℃、４ＭＰａ、３分間の条件で熱圧成形し、仕上げ工程を経て縦横３００×３００ｍｍ、厚み１２ｍｍの３層構造のパーティクルボードを得た。
【００９１】
このパーティクルボードを養生した後、裏面に防湿シート、表面にオークの化粧単板をそれぞれ酢酸ビニル系接着剤を用いて接着した。その後、化粧単板の表面に、淡色系の着色剤をロール塗装機により塗装した。着色剤を乾燥後、着色剤を塗装した化粧単板の表面にＵＶ塗装によりクリア塗料を塗装し木質化粧板を得た。
【００９２】
図１にその縦断面図を示す。この木質化粧板１は、パーティクルボード（木質板２）の表面に酢酸ビニル系接着剤３により化粧単板４が貼着され、裏面に酢酸ビニル系接着剤７により防湿シート８が貼着されている。パーティクルボード（木質板２）は、両面側の表層２ｂとその間の芯層２ａとからなる３層構造を有している。化粧単板４の表面には着色剤５が塗装され、その上にクリア塗料による塗膜６を有している。
【００９３】
＜実施例２＞
実施例１において、キレート剤をＨＥＤＰ・２Ｎａに変更し、それ以外は実施例１と同様にして木質化粧板を製造した。
【００９４】
＜実施例３＞
実施例１において、キレート剤をＥＤＴＡ・２Ｎａに変更し、それ以外は実施例１と同様にして木質化粧板を製造した。
【００９５】
＜実施例４＞
実施例３において、キレート剤を粉末状のものから１０％水溶液にしたものに変更し、固形分換算で、微小片に対して０．５質量％を配合して表層形成用混合物を調製した。また、キレート剤を粉末状のものから１０％水溶液にしたものに変更し、固形分換算で、粗大片に対して０．１質量％を配合して芯層形成用混合物を調製した。それ以外は実施例３と同様にして木質化粧板を製造した。
【００９６】
＜実施例５＞
実施例４において、化粧単板をビーチに変更し、それ以外は実施例４と同様にして木質化粧板を製造した。
【００９７】
＜実施例６＞
実施例１において、キレート剤の代わりにペースト状の有機系の抗菌剤（ジメチルフェニルスルファミド系抗菌剤：ジメチルフェニルスルファミドを有効成分とするもの）を、微小片に対して０．０５質量％を配合して表層形成用混合物を調製した。また、キレート剤の代わりにペースト状の有機系の抗菌剤（上記したジメチルフェニルスルファミド系抗菌剤）を、粗大片に対して０．０５質量％を配合して芯層形成用混合物を調製した。それ以外は実施例１と同様にして木質化粧板を製造した。それ以外は実施例１と同様にして木質化粧板を製造した。
【００９８】
＜実施例７＞
実施例１において、キレート剤の代わりにペースト状の無機系の抗菌剤（銀−亜鉛系抗菌剤：銀および亜鉛の金属イオンを抗菌成分として無機物担体に担持させたもの）を、微小片に対して０．０５質量％を配合して表層形成用混合物を調製した。また、キレート剤の代わりにペースト状の無機系の抗菌剤（上記した銀-亜鉛系抗菌剤）を、粗大片に対して０．０５質量％を配合して芯層形成用混合物を調製した。それ以外は実施例１と同様にして木質化粧板を製造した。
【００９９】
＜比較例１＞
実施例１において、キレート剤を配合せず、それ以外は実施例１と同様にして木質化粧板を製造した。
【０１００】
＜比較例２＞
比較例１において、化粧単板をビーチに変更し、それ以外は比較例１と同様にして木質化粧板を製造した。
【０１０１】
＜比較例３＞
実施例１において、キレート剤を塩基性のＨＥＤＴＡ・３Ｎａに変更し、それ以外は実施例１と同様にして木質化粧板を製造した。
【０１０２】
実施例および比較例の木質化粧板について次の試験を行った。
[変色試験]
実施例および比較例のカットサンプルの表面に濡れ雑巾を置いて、ビニール袋で密閉し、４０℃９０％ＲＨの恒温恒湿器の中で２週間放置して、化粧単板の変色程度を次の基準に基づいて評価した。
【０１０３】
(評価基準)
◎：ほとんど変色なし
○：少し変色あり
△：変色あり
×：変色が大きい
【０１０４】
その結果を表１に示す。
【表１】
0005865609.tif 000002
【０１０５】
表１より、実施例１〜７では、木質板に弱酸性のキレート剤や抗菌剤を配合することで化粧単板の変色を抑制することができた。弱酸性のキレート剤としては、実施例３〜５のＥＤＴＡ・２Ｎａが特に有効であった。また化粧単板の種類では、オークのようにタンニン成分が多い場合に変色抑制作用を顕著に発揮した。
【０１０６】
これに対して、木質板に弱酸性のキレート剤や抗菌剤を配合しなかった比較例１、２では高温多湿な環境に曝されたことにより化粧単板が黒く変色した。また塩基性のキレート剤を用いた比較例３でも同様に化粧単板が変色した。これはカビや細菌といった微生物の繁殖や尿素分解によるアンモニアの中和が不十分でタンニンとの反応を抑制できなかったためと考えられる。
【符号の説明】
【０１０７】
１      木質化粧板
２      木質板
４      化粧単板
【図１】
0005865609.tif 000003